(57)【特許請求の範囲】
【請求項１】
積層された複数の層を有する構造で、前記複数の層のうち、少なくとも１層は、セラミック材料によって形成されたセラミック層とされ、他の層は、樹脂シート層、又は粘着性材料によって形成された粘着層とされているセラミックシートであって、
前記セラミック層は、薄板状に形成されたセラミック板を曲げて不規則な割れ目を形成することにより、当該割れ目で前記セラミック板を複数のセラミック小片に分割してなる構造とされている
ことを特徴とするセラミックシート。
【請求項２】
前記セラミック層は、前記セラミック板を前記他の層に挟み込むか前記他の層に貼り付けてから、曲げて前記不規則な割れ目を形成したものである
ことを特徴とする請求項１に記載のセラミックシート。
【請求項３】
前記セラミック層は、前記セラミック板が前記他の層とともにロールに通されて、前記ロールに沿う形状に曲げられることによって割られたものである
ことを特徴とする請求項１または請求項２に記載のセラミックシート。
【請求項４】
前記セラミック層は、前記セラミック板が前記他の層とともに複数回にわたって前記ロールに通されて割られたものであり、前記複数回それぞれで前記ロールに通す方向が変えられている
ことを特徴とする請求項３に記載のセラミックシート
【請求項５】
前記セラミック材料は、Ｎｉ−Ｚｎ系フェライト、Ｍｎ−Ｚｎ系フェライト、Ｍｇ−Ｚｎ系フェライト、Ｂａ系フェライト、フェロックスプレーナ系フェライト、Ｃｕ−Ｚｎ系フェライト、アルミナ、炭化ケイ素、チタン酸バリウム、窒化アルミ、窒化ホウ素、窒化ケイ素、マグネシア、または黒鉛である
ことを特徴とする請求項１〜請求項４のいずれかに記載のセラミックシート。
【請求項６】
前記他の層は、少なくとも１層が前記粘着層とされている
ことを特徴とする請求項１〜請求項５のいずれかに記載のセラミックシート
【請求項７】
前記他の層は、少なくとも１層が導電性材料によって形成された導電層とされている
ことを特徴とする請求項１〜請求項６のいずれかに記載のセラミックシート。
【請求項８】
前記他の層は、少なくとも１層が熱伝導性材料によって形成された熱伝導層とされている
ことを特徴とする請求項１〜請求項７のいずれかに記載のセラミックシート。
【発明の詳細な説明】
【技術分野】
【０００１】
本発明は、セラミック層を含む複数の層が積層された構造で、セラミック層が複数のセラミック小片を面状に配列してなる構造とされたセラミックシートに関する。
【背景技術】
【０００２】
従来、複数のセラミック小片を面状に配列してなる層を備えたセラミックシートは、既に提案されている（例えば、特許文献１参照）。下記特許文献１には、複数のセラミック小片を面状に配列する方法として、セラミックを含むグリーンシートにスリットを設け、グリーンシートを焼成して焼成体を生成し、焼成体をシート上に載置して、スリットを設けた箇所で焼成体を割って複数のブロックに分割する方法が開示されている（特許文献１：段落［００３６］〜［００３７］等）。
【０００３】
このような方法でセラミック小片を設ければ、グリーンシートは焼成反応により、スリットの設けられた部分近傍が、他の部分より収縮するので、隣接するブロック同士が接触しない非接触面を容易に形成できる、とされている。そして、このような非接触面を設けることにより、ブロックのコーナーに応力を集中させないようにできる旨が開示されている（例えば、特許文献１：段落［００４８］等）
【特許文献１】特開２００６−３１５３６８号公報
【発明の開示】
【発明が解決しようとする課題】
【０００４】
ところで、上述のセラミックシートは、直線状のスリットが形成されて、その位置で焼成体が複数の四角いブロックに分割された構造になっている。そのため、セラミックシートを曲面に沿わせるように配置したい場合に、直線状のスリットに平行な軸線が曲率中心となる曲面をなすようにセラミックシートを曲げることは、比較的容易である。
【０００５】
しかし、スリットとは平行でない軸線が曲率中心となる曲面をなすようにセラミックシートを曲げようとすると、セラミックシートを大きく曲げることが難しくなる傾向があった。また、それ故、セラミックシートをそのような方向に無理に曲げようとすると、四角いブロックの角が表層側のフィルムを突き破ってしまうことがあった。
【０００６】
そのため、上述のセラミックシートを曲面に沿わせて配置する作業は、必ずしも容易な作業ではなく、セラミックシートの曲げ方向についての特性に十分に注意して作業を行わなければならない、という問題があった。
【０００７】
また、上述のセラミックシートの場合、各セラミックブロックに上述の如き非接触面を形成すると、その分だけ隣り合う磁性ブロック同士の接触面が減少してしまう。そのため、セラミック層の連続性が失われてしまい、セラミック層の特性が損なわれてしまう、という欠点があった。
【０００８】
以上より、各セラミックブロックのコーナーに応力を集中させないことを重視する場合には、上記特許文献１に記載の如き技術が有効であるとしても、上記特許文献１に記載の技術では、セラミック層の特性を十分に向上させることは困難であった。
【０００９】
本発明は、上記問題を解決するためになされたものであり、その目的は、複数のセラミック小片からなるセラミック層を備えたセラミックシートにおいて、セラミック層の特性をさらに向上させることができる技術を提供することにある。
【課題を解決するための手段】
【００１０】
以下、本発明において、採用した構成について説明する。
本発明のセラミックシートは、積層された複数の層を有する構造で、前記複数の層のうち、少なくとも１層は、セラミック材料によって形成されたセラミック層とされ、他の層は、樹脂シート層、又は粘着性材料によって形成された粘着層とされているセラミックシートであって、
前記セラミック層は、薄板状に形成されたセラミック板を曲げて不規則な割れ目を形成することにより、当該割れ目で前記セラミック板を複数のセラミック小片に分割してなる構造とされていることを特徴とする。
【００１１】
本発明のセラミックシートにおいて、セラミック層は、薄板状に形成されたセラミック板を曲げて不規則な割れ目を形成することにより、当該割れ目で前記セラミック板を複数のセラミック小片に分割してなる構造とされている。
【００１２】
そのため、方眼状の割れ目を持つものとは異なり、セラミックシートを曲げるときに方向性が現れないので、セラミックシートの曲げ方向についての特性に過剰に注意を払わなくても、容易に曲面に沿わせるように配置することができる。
【００１３】
また、隣り合うセラミック小片同士は、元々は薄板状に形成されたセラミック板である。そのため、薄板状のセラミックに割れ目を形成し分割した際に、仮に破断面上に微視的な凹凸が形成されるようなことがあったとしても、隣り合うセラミック小片同士は、それらの凹凸が互いにぴったりと一致する形態となる。したがって、隣り合うセラミック小片の間には、略空隙が存在しないか、存在してもきわめて狭い空隙となり、隣り合うセラミック小片の間に過大な空隙が生じることはないので、セラミック層の連続性が損なわれず、セラミック層の特性が向上する。
【００１４】
更に、上記特許文献１に記載されているセラミックシートでは、スリット部分の収縮分だけセラミック小片間の接触面積が減少している。しかし、本発明のセラミックシートにおいては、上述のようなスリットがなく、セラミック板の板厚を有効利用してセラミック小片間の接触面積を最大限に上げている。したがって、セラミック層の連続性が損なわれず、セラミック層の特性を向上させることができる。
【００１５】
なお、上記特許文献１に記載されているセラミックシートのように、焼成体に人為的にスリットを形成してから焼成体を割ったものは、必ずしも焼成体の脆弱な箇所が割られているとは限らない。そのため、セラミックシートに外部から衝撃が加わると、スリットを形成した箇所とは別の箇所でセラミックブロックが割れてしまうことがあり、このことが原因でセラミックシートの特性が変化してしまうことがあった。
【００１６】
この点、本発明のセラミックシートにおいては、セラミック板に不規則な割れ目を形成するにあたって、規則性のある割れ目とするためのスリットは形成しなくてもよく、セラミック板の脆弱な箇所を割ることによって、所期の不規則な割れ目を形成することができる。したがって、脆弱な箇所が割れないまま残っているセラミック小片を有するセラミックシートに比べ、個々のセラミック小片が後から更に割れてしまうのを抑制することができ、これにより、セラミックシートの特性変化を抑制することができる。
【００１７】
次に、本発明において、セラミック層は、セラミック板を他の層に挟み込むか他の層に貼り付けてから、曲げて不規則な割れ目を形成したものであると好ましい。
セラミック板を割ってから他の層を積層する場合、積層作業に伴ってセラミック小片間の隙間が拡大すると性能低下を招くおそれがある。そのような性能低下を招かないように留意して他の層を積層すると、慎重な作業を強いられる分、生産性の低下を招く恐れがある。しかし、上記構成を採用すれば、過剰に慎重な作業をしなくてもセラミック小片間に隙間ができるのを抑制できるので、生産性を低下させることなくセラミック層の特性を向上させることができる。
【００１８】
次に、本発明において、セラミック層は、セラミック板が他の層とともにロールに通されてロールに沿う形状に曲げられることによって割られたものであると好ましい。
セラミック板が他の層とともにロールに通されると、セラミック板には徐々に割れ目が入って、セラミック板がいくつかの断片に分割されてゆく。このとき、比較的小さい断片はそれ以上割れることなくロールを通過するが、過剰に大きい断片はさらに割れて、より小さな断片になる。
【００１９】
したがって、このように細かく割られたセラミック小片からなるセラミック層を形成しておけば、セラミックシートを利用する際には、セラミックシートをロールの曲率程度まで曲げることができるようになる。よって、セラミックシート利用時の曲率を想定して適切な曲率のロールを選定しておけば、所期の曲率で曲げるのに好適なセラミックシートとなる。
【００２０】
また、セラミック層に過剰に大きな断片が混在していると、セラミックシートを曲げたときに過剰に大きな断片が他の層を突き破ってしまうことがある。しかし、上記の通り、セラミックシート利用時の曲率を想定して適切な曲率のロールを選定しておけば、所期の曲率で曲げた際に、セラミック小片が他の層を突き破るのを防止することができる。
【００２１】
次に、本発明において、セラミック層は、他の層とともに複数回にわたってロールに通されて割られたものであり、前記複数回それぞれでロールに通す方向が変えられていると好ましい。こうすれば、セラミックシートを曲げるときに方向性がより現れないので、セラミックシートが配置される箇所の形状がどのような曲面になっていても、その曲面に沿わせるようにセラミックシートを曲げることが容易になる。
【００２２】
次に、本発明において、セラミック材料は、Ｎｉ−Ｚｎ系フェライト、Ｍｎ−Ｚｎ系フェライト、Ｍｇ−Ｚｎ系フェライト、Ｂａ系フェライト、フェロックスプレーナ系フェライト、Ｃｕ−Ｚｎ系フェライト、アルミナ、炭化ケイ素、チタン酸バリウム、窒化アルミ、窒化ホウ素、窒化ケイ素、マグネシア、または黒鉛である磁性材料、誘電材料、または熱伝導材料であると好ましい。
【００２３】
セラミック材料として、Ｎｉ−Ｚｎ系フェライト、Ｍｎ−Ｚｎ系フェライト、Ｍｇ−Ｚｎ系フェライト、Ｂａ系フェライト、フェロックスプレーナ系フェライト、またはＣｕ−Ｚｎ系フェライトを用いた場合、本発明のセラミックシートは磁性体として優れた特性を発揮するものとなる。また、セラミック材料として、アルミナ、炭化ケイ素、またはチタン酸バリウムを用いた場合、本発明のセラミックシートは誘電体として優れた特性を発揮するものとなる。また、セラミック材料として、窒化アルミ、窒化ホウ素、窒化ケイ素、マグネシア、または黒鉛を用いた場合、本発明のセラミックシートは熱伝導体として優れた特性を発揮するものとなる。
【００２４】
更に、本発明のセラミックシートにおいて、セラミック層は、厚さが０．０１ｍｍ〜１ｍｍとされていると好ましく、さらに望ましくは、厚さが０．０１ｍｍ〜０．３ｍｍとされているとよい。この程度までセラミック層を薄くすれば、セラミックシートを容易に曲げたり撓ませたりすることができるようになる。
【００２５】
次に、本発明のセラミックシートにおいて、セラミック層以外の他の層は、基本的には、セラミック層を保持するための層であり、セラミック層の機能を損なわないような材質で構成されていれば、その材質については限定されない。
【００２６】
より具体的には、シート状に形成可能な各種プラスチック材料、エラストマー材料等を任意に利用することができる。一例を挙げれば、他の層は、ＰＥＴ（polyethylene terephthalate）シート、ＰＥＮ（polyethylene naphthalate）シート、ＰＰＳ（polyphenylene sulfide）シート、ＰＶＣ（polyvinyl chloride）シート、ウレタンシート、ポリイミドシートなどによって構成することができる。これらの場合、他の層の厚みは、０．００５ｍｍ〜０．５ｍｍ程度にすると好ましく、さらに望ましくは０．０１ｍｍ〜０．３ｍｍ程度にするとよい。
【００２７】
また、他の層は、セラミック層を保持する機能以外に、何らかの機能を備えていてもよい。具体的には、例えば、本発明のセラミックシートにおいて、前記他の層は、少なくとも１層が粘着性材料によって形成された粘着層とされていてもよい。このように構成した場合、最も外側にある層が粘着層となっていれば、粘着層を利用して、本発明のセラミックシート以外の被着体に対してセラミックシートを固定することができる。
【００２８】
また、内側にある層を粘着層としてもよく、この場合は、粘着層を挟む位置にある両側の層が、粘着層を介して固定されることになる。中でも、前記セラミック層を挟む位置にある両側の層が、前記粘着層とされている場合には、セラミック層の両側が粘着性材料によって覆われることになる。そのため、セラミック層が割れたときに微細破片が発生したような場合でも、そのような微細破片は粘着層によって捕捉・保持されて、破断箇所付近に止まる。したがって、微細破片が破断箇所付近から脱落したり偏った位置へ移動してしまったりするものに比べ、セラミックシートの性能が安定し、性能を容易に維持できるようになる。
【００２９】
また、例えば、本発明のセラミックシートにおいて、前記他の層は、少なくとも１層が導電性材料によって形成された導電層とされていてもよい。このように構成した場合、導電層は電磁波シールド層として機能するので、セラミック層との相乗効果により、放射ノイズを抑制する効果をさらに向上させることができる。
【００３０】
更に、例えば、本発明のセラミックシートにおいて、前記他の層は、少なくとも１層が熱伝導性材料によって形成された熱伝導層とされていてもよい。このように構成した場合、熱伝導層を利用して、熱源側から放熱部側へ熱を逃がすことができる。
【００３１】
そして、例えば、本発明のセラミックシートにおいて、前記他の層は、少なくとも１層が、制振性材料によって形成された制振層とされていてもよい。このように構成した場合、例えば、セラミックシートを電子部品に接触するように配設すると、電子部品に伝わる振動を緩和し、電子部品を保護することができる。なお、制振性材料としては、エラストマー材料がある。
【００３２】
そしてまた、例えば、本発明のセラミックシートにおいて、前記他の層は、少なくとも１層が、耐衝撃性材料によって形成された耐衝撃層とされていてもよい。このように構成した場合、例えば、セラミックシートを電子部品に接触するように配設すると、電子部品に衝撃が加わったとしても、電子部品の破損を防止することができる。
【００３３】
なお、以上、他の層がセラミック層を保持する機能以外に何らかの機能を備える構成について説明したが、本発明のセラミックシートは、セラミック層、セラミック層の表裏いずれか一方又は両方に存在する他の層に加え、さらにいくつかの層が積層された構造になっていてもかまわない。したがって、例えば、セラミック層を他の層に挟み込んだ３層構造、あるいは、セラミック層を他の層に貼り付けた２層構造、いずれかを基本構造として、この基本構造に加えて、さらに粘着層、導電層、熱伝導層、制振層、耐衝撃層などを、いくつか積層してもよい。
【発明を実施するための最良の形態】
【００３４】
次に、本発明の実施形態について、具体的な例を挙げて説明する。
［第１実施形態］
図１（ａ）は、本発明の一実施形態として例示するセラミックシートの斜視図、同図（ｂ）は、同セラミックシートの構造を示す分解図である。
【００３５】
このセラミックシート１は、可撓性のある樹脂シート層３、セラミック材料によって形成されたセラミック層５、および可撓性のある樹脂シート層３を、この順序で積層した３層構造になっている。
【００３６】
これらの内、樹脂シート層３は、本実施形態の場合、片面に粘着性を有する厚さ０．０８５ｍｍのＰＥＴシートによって構成されている。また、セラミック層５は、本実施形態の場合、軟磁性フェライト（例えば、Ｎｉ−Ｚｎ系フェライト）の焼結体によって構成されている。
【００３７】
セラミック層５は、図１においては図示を省略してあるが、実際には、図２に示すように、複数のセラミック小片５ａが面状に配置された構造になっている。これら複数のセラミック小片５ａは、互いに大きさや形状が異なる不規則な形状になっているが、元々は１枚であった薄板状セラミック５ｂに外力を加えて不規則な割れ目を形成することにより、当該割れ目で薄板状セラミック５ｂを複数のセラミック小片５ａに分割したものである。
【００３８】
このようなセラミック層５は、本実施形態においては、次のような手順で作成した。
すなわち、まず、本実施形態の場合、薄板状セラミック５ｂとしては、厚さ０．２ｍｍの薄板状フェライト焼結体を利用し（図３（ａ）参照）、この薄板状セラミック５ｂの底面に樹脂シート層３を貼り付けた（図３（ｂ）参照）。
【００３９】
そして、これら樹脂シート層３及び薄板状セラミック５ｂの積層体をロール（図示略）に通して薄板状セラミック５ｂを割ることにより、複数のセラミック小片５ａを形成した（図３（ｃ）参照）。
【００４０】
積層体をロールに通した際、薄板状セラミック５ｂは、ロールの曲率に追従する程度まで曲げられるため、その程度まで曲げることができない部分には亀裂が入り、小さな断片（セラミック小片５ａ）に分解される。そのため、積層体がロールを通過した後は、各セラミック小片５ａが、それ以上は割れない程度まで細かく割られた状態になる。
【００４１】
また、積層体をロールに通す回数は任意であるが、ロールに通す回数が増えれば過大な断片が残りにくいので、よりきめ細かく薄板状セラミック５ｂを割るためには、複数回にわたって積層体をロールに通すとよい。
【００４２】
ちなみに、本実施形態においては、樹脂シート層３および薄板状セラミック５ｂの積層体を複数回にわたってロールに通すとともに、その複数回それぞれで積層体の曲げ方向が代わるように積層体の向きを変えてロールに通した。このように曲げ方向を変えると、曲げ方向に方向性が現れにくくなるので、より曲げやすいシート材になる。
【００４３】
そして、以上のような手順でセラミック小片５ａを形成したら、薄板状セラミック５ｂの上面に樹脂シート層３を貼り付けて、所期のセラミックシート１を完成させた（図３（ｄ）参照）。
【００４４】
なお、本実施形態において、樹脂シート層３とセラミック層５との界面は、粘着剤により粘着した状態または熱融着した状態になっている。本実施形態の場合、粘着剤としてはアクリル系粘着剤を採用しているが、この他、感圧接着剤、感熱接着剤、または各種粘着テープ類や粘着シート類において採用されている粘着剤などを任意に採用することができる。
【００４５】
以上のような構造のセラミックシート１は、軟磁性フェライトからなるセラミック層５を備えているので、一般的なフェライト焼結体等と同様、電磁波遮蔽体や電磁波吸収体として利用できる。例えば、電子部品や各種ケーブル類からの放射ノイズ対策等に利用することができる。
【００４６】
また、上記セラミックシート１は、複数のセラミック小片５ａによって構成されたセラミック層５と樹脂シート層３とを積層したものであり、これらの積層体は容易に曲げることができる構造となるので、セラミックシート１全体が可撓性を有するものとなる。したがって、セラミックシート１を曲げたりたわませたりすることができる。よって、剛性の高いフェライト焼結体などに比べ、セラミックシート１を配設する際の自由度は高く、この点からも、従来のフェライト焼結体では配置することが困難であったような箇所にセラミックシート１を配設できるようになる。
【００４７】
また、特に、上記複数のセラミック小片５ａは、薄板状セラミック５ｂを不規則な割れ目で分割してなる不規則な形状を持つものである。したがって、このようなセラミック小片５ａを備えるセラミックシート１であれば、方眼状の割れ目で分割されたセラミック小片を備えるセラミックシートとは異なり、セラミックシート１を曲げるときに方向性が現れず、曲面や凹凸に沿わせるように配置しやすいものとなる。
【００４８】
さらに、隣り合うセラミック小片５ａ同士は、元々は１枚の薄板状セラミック５ｂである。そのため、薄板状セラミック５ｂに割れ目を形成し分割した際に、破断面上に微視的な凹凸が形成されるようなことはありうるが、隣り合うセラミック小片５ａ同士は、それらの凹凸が互いにぴったりと一致する形態となる。したがって、上記セラミックシート１においては、隣り合うセラミック小片５ａの間には、略空隙が存在しないか、存在してもきわめて狭い空隙となり、過大な空隙が生じることはなく、セラミックシート１の特性を向上させることができる。
【００４９】
また更に、薄板状セラミック５ｂに溝を入れてから割ったものは、溝の分だけセラミック小片５ａ間の接触面積が減少しているが、上記セラミックシート１は、薄板状セラミック５ｂの板厚を有効利用してセラミック小片５ａ間の接触面積を最大限に上げている。したがって、この点でもセラミックシート１の特性を向上させることができる。
【００５０】
更にまた、セラミック層５は、薄板状セラミック５ｂを樹脂シート層３に貼り付けてから、外力を加えて不規則な割れ目を形成したものである。薄板状セラミック５ｂを割ってから樹脂シート層３を積層する場合、積層作業に伴ってセラミック小片５ａ間の隙間が拡大すると性能低下を招くおそれがある。また、そのような性能低下を招かないように留意して樹脂シート層３を積層すると、慎重な作業を強いられる分、生産性の低下を招く恐れがある。この点、薄板状セラミック５ｂを樹脂シート層３に貼り付けてから、外力を加えて割れ目を形成すれば、過剰に慎重な作業をしなくてもセラミック小片５ａ間に隙間ができるのを抑制できる。したがって、生産性を低下させることなくセラミック層の特性を向上させることができる。
［第２実施形態］
以下、上記第１実施形態とは、別の実施形態について説明する。
【００５１】
図４に示すセラミックシート２１は、樹脂シート層３、セラミック層５、および剥離紙２７を有する粘着層２５が積層された構造になっている。なお、粘着層２５は、本実施形態の場合、上述と同様の粘着剤により形成されている層としているが、粘着層として両面粘着テープを任意に採用することもできる。
【００５２】
このような構造を採用したセラミックシート２１であっても、上記第１実施形態のものと同様の作用、効果を奏する。また、このセラミックシート２１のセラミック層５と粘着層２５が直接接する箇所においては、セラミック層５が割れたときに微細破片が発生したような場合でも、そのような微細破片は粘着層２５によって捕捉・保持される。これにより、セラミック層５の破断箇所付近にとどまりやすくなる。したがって、微細破片が破断箇所付近から脱落したり偏った位置へ移動してしまったりするものに比べ、セラミックシート２１の性能が安定し、セラミックシート２１の性能を容易に維持できるようになる。
【００５３】
更に、このセラミックシート２１は、剥離紙２７を剥がして任意の箇所に貼り付けることができるものとなる。
［第３実施形態］
図５（ａ）に示すセラミックシート３１は、樹脂シート層３、セラミック層５、および粘着層２５が積層された構造を備える点で、先に説明したセラミックシート２１（図４参照）と基本的な構造が共通するものであるが、これらに加えて、さらに帯状体３７と粘着部３８とを備えている点に特徴がある。
【００５４】
このように構成されたセラミックシート３１は、図５（ｂ）に示すように、帯状体３７をフラットケーブル３５（あるいは、ＦＰＣ等；以下同様）に巻きつけて、粘着部３８を帯状体３７の外周側に貼り付けることにより、フラットケーブル３５に対して取り付けることができる。これにより、フラットケーブル３５からの放射ノイズ対策に利用することができる。
［第４実施形態］
図６（ａ）に示すセラミックシート４１は、粘着層４５、セラミック層５、粘着層４８、帯状体３７が積層された積層体構造になっている。このセラミックシート４１は、帯状体３７を備える点で、先に説明したセラミックシート３１（図５（ａ）参照）に類似する構造となっている。ただし、セラミックシート３１が、樹脂シート層３、セラミック層５、および粘着層２５の積層体を１組備えていたのに対し、セラミックシート４１は、粘着層４５、セラミック層５の積層体を２組備えている。
【００５５】
このように構成されたセラミックシート４１は、図６（ｂ）に示すように、帯状体３７をフラットケーブル３５に巻きつけて、粘着層４５および粘着層４８をフラットケーブル３５に貼り付けることにより、フラットケーブル３５に対して取り付けることができる。
【００５６】
セラミックシート４１をフラットケーブル３５に対して取り付けると、セラミックシート４１は、上記の積層体を２組備えているので、これら２組の積層体でフラットケーブル３５を両側から挟み込むことができる。したがって、このようなセラミックシート４１であれば、１組分しか積層体を備えていない上記セラミックシート３１よりも、フラットケーブル３５からの放射ノイズ対策効果を向上させることができる。
【００５７】
さらに、このように構成されたセラミックシート４１は、粘着層４５をフラットケーブル３５へ直接接着することにより、フラットケーブル３５に取り付けることができる。したがって、このようなセラミックシート４１であれば、セラミック層５を含む積層体がフラットケーブル３５に対する所定の取付け位置からずれるのを防ぐことができる。
［第５実施形態］
図７（ａ）および同図（ｂ）に示すセラミックシート５１は、ＲＦＩＤアンテナ基板５５に対して貼り付けられたもので、樹脂シート層３、セラミック層５、および粘着層２５が積層された構造になっている点で、先に説明したセラミックシート２１（図４参照）と同等な構造になっている。
【００５８】
このようなセラミックシート５１をＲＦＩＤアンテナ基板５５に対して張り付ければ、ＲＦＩＤによる通信を行う際、ＲＦＩＤアンテナ基板５５の周囲にある金属の影響を回避することができ、これにより、通信距離を拡大することができる。
【００５９】
図７（ｃ）に示すセラミックシート５８は、上記セラミックシート５１が備えていた樹脂シート層３に代えて、導電性材料によって形成された導電層５７を採用した変形例である。このセラミックシート５８も、上記セラミックシート５１同様、ＲＦＩＤアンテナ基板５５に対して貼り付けて使用される。
【００６０】
ここで、導電性材料としては、例えば、金属粉末、金属めっき粉末、カーボン粉末などの導電性フィラーをマトリクス樹脂中に分散させてなる材料を用いることができる。あるいは、金属蒸着、スパッタリング、イオンプレーティング、金属めっき、導電性材料の塗装などの方法によって樹脂シートの表面に金属コーティングを施してなるものを、導電層として採用してもよい。あるいは、アルミ箔や銅箔などの金属箔で導電層を構成してもよいし、金属めっきされた織布ないし不織布で導電層を構成してもよい。また、金属メッシュ、金属網、カーボンメッシュで導電層を構成してもよい。
【００６１】
このようなセラミックシート５８であっても、上記セラミックシート５１同様、ＲＦＩＤによる通信を行う際に、ＲＦＩＤアンテナ基板５５の周囲にある金属の影響を回避して通信距離を拡大することができる。特に、導電層５７により、電磁波シールド効果を向上させることができる。
［第６実施形態］
図８（ａ）に示すアンテナ６１は、磁心６２の外周に銅線６５がコイル状に巻かれた構造になっている。磁心６２は、短冊形状に切断した５枚のセラミックシート１が積層された構造となっている。
【００６２】
ここで、この種のアンテナとしては、従来、フェライト焼結体を磁心として使用したものがある。しかし、フェライト焼結体は衝撃を受けると割れやすいため、アンテナを組み込んだ製品が落下した場合に、磁心が割れて磁心の特性が変化してしまい、これが原因でアンテナの性能が低下してしまうことがある。
【００６３】
この点、磁心６２を構成するセラミックシート１は、不規則な割れ目を形成する際に、セラミック層の脆弱な箇所を予め割ってあるものなので、上記のような衝撃が加わっても、セラミック層が更に割れてしまうようなことは殆ど無い。したがって、アンテナ６１を組み込んだ製品が落下したとしても、磁心６２の特性は殆ど変化することがなく、アンテナ６１の性能低下を抑制することができる。
【００６４】
また、従来のアンテナとしては、樹脂に磁性フィラーを配合してなる磁性樹脂材料で製造された磁心を使用したものもあった。しかし、このような磁性樹脂材料製の磁心では、フェライト焼結体に比べて、磁気特性が悪く、満足する性能が得られないこともあった。
【００６５】
この点、セラミックシート１が備えるセラミック層は、フェライト焼結体によって形成されているので、このようなセラミック層１によって形成された磁心６２は、上記のような磁性樹脂材料製の磁心とは異なり、フェライト焼結体に近い性能を発揮する。したがって、磁心６２は、上述の磁性樹脂材料製磁心に比べ、磁気特性が良く、製品の安定性の向上と小型化が可能である。
【００６６】
なお、図８（ａ）に示した磁心６２は、短冊状の５枚のセラミックシート１が積層された構造となっているが、アンテナ用の磁心としての利用に適した大きさであれば、積層枚数は何枚でもよい。また、積層されるセラミックシートは、１種類のみではなく、特性が異なる複数の種類のセラミックシートを積層してもよく、例えば、２種類のセラミックシートを交互に積層してもよい。
［第７実施形態］
図８（ｂ）に示すアンテナ７１は、上記のアンテナ６１と同様に磁心７２の外周に銅線６５がコイル状に巻かれた構造になっている。磁心７２は、１枚のセラミックシート１を筒状に丸め、セラミックシート１の端面同士が接合された筒状の構造となっている。
【００６７】
図９（ａ）、図９（ｂ）および図９（ｃ）は、磁心７２と同じような筒状の構造の磁心であるが、丸め方を変えた変形例の断面図である。図９（ａ）の磁心７３は、セラミックシート１の端部の一部が重なるように丸めた構造となっている。図９（ｂ）の磁心７５は、セラミックシート１の端面同士が接触しない状態に丸めた構造となっている。図９（ｃ）の磁心７７は、断面が、渦巻状となるようにセラミックシート１を丸めた構造となっている。
【００６８】
このように構成された磁心７１、７３、７５、７７を備えるアンテナであっても、上記のアンテナ６１と同様の効果がある。
［その他の実施形態］
以上、本発明の実施形態について説明したが、本発明は上記の具体的な一実施形態に限定されず、この他にも種々の形態で実施することができる。
【００６９】
例えば、上記各実施形態のセラミックシートにおいては、セラミック層と樹脂シート層のサイズは略同一であったが、セラミック層よりも一回りサイズが大きい樹脂シート層でセラミック層を挟み込み、その周縁部で両側の樹脂シート層を直接熱融着させた構造を採用してもよい。こうすれば、セラミック層が樹脂シート層の内部に封入されセラミックシートの端面にセラミック層が露出しない状態になるので、セラミック層をより確実に保護することができるようになる。
【００７０】
例えば、上記第１〜第４実施形態のセラミックシートにおいて、導電性材料によって形成された導電層を備えるように構成してもよい。なお、導電層は、上述と同様の導電性材料などにより形成されている層とすることができる。こうすれば、導電層が電磁波シールド層として機能するため、セラミック層との相乗効果で、より積極的に放射ノイズを抑制することができる。
【００７１】
例えば、上記各実施形態のセラミックシートにおいて、熱伝導材料によって形成された熱伝導層を備えるように構成してもよい。ここで、熱伝導材料としては、例えば、アルミナなどの熱伝導性フィラーをマトリクス樹脂中に分散させてなる材料を用いることができる。こうすれば、熱伝導層を有するセラミックシートを電子部品に配置した場合に、その電子部品からの放熱を促すことができると同時に電子部品からの放射ノイズ対策に利用することができる。
【００７２】
例えば、上記各実施形態のセラミックシートにおいて、セラミック層は１層だけであったが、複数のセラミック層を備えるように構成してもよい。こうすれば、セラミック層を設けたことによる効果（例えば、電磁波遮蔽効果）を高めることができる。また、複数のセラミック層は別材質のセラミック層になっていてもよい。例えば、一方は相対的に低周波帯の電磁波を遮断する磁性体とし、他方は相対的に高周波帯の電磁波を遮断する誘電体とすることにより、より広帯域の電磁波を遮断できる構造にしてもよい。
【００７３】
例えば、上記各実施形態のセラミックシートにおいて、防振性熱伝導層を備えるように構成してもよい。ここで、防振性熱伝導層は、制震性に優れたエラストマー材料中に熱伝導性フィラーを配合してなる複合材料によって構成されている。こうすれば、防振性熱伝導層を備えるセラミックシートを電子部品に配置した場合には、電子部品からの放射ノイズ対策と熱対策だけでなく、電子部品に伝わる振動や衝撃を緩和し、電子部品を保護することができる。
【００７４】
例えば、上記各実施形態のセラミックシートにおいては、セラミック層５をＮｉ−Ｚｎ系フェライトで構成する例を示したが、他のセラミック材料でセラミック層５を形成しても良い。具体例としては、例えば、Ｍｎ−Ｚｎ系フェライト、Ｍｇ−Ｚｎ系フェライト、Ｂａ系フェライト、フェロックスプレーナ系フェライト、Ｃｕ−Ｚｎ系フェライト、アルミナ、炭化ケイ素、チタン酸バリウム、窒化アルミ、窒化ホウ素、窒化ケイ素、マグネシア、または黒鉛などでセラミック層５を構成してもよい。Ｍｎ−Ｚｎ系フェライト、Ｍｇ−Ｚｎ系フェライト、Ｂａ系フェライト、フェロックスプレーナ系フェライト、またはＣｕ−Ｚｎ系フェライトを用いれば、磁性体として優れた特性を発揮するものとなる。また、アルミナ、炭化ケイ素、またはチタン酸バリウムを用いれば、誘電体として優れた特性を発揮するものとなる。さらに、窒化アルミ、窒化ホウ素、窒化ケイ素、マグネシア、または黒鉛を用いれば、熱伝導体として優れた特性を発揮するものとなる。
【００７５】
また、上記実施形態では、セラミックシートの形状、セラミック層５の厚さについて、具体的な事例を例示したが、これらはセラミックシートとしての機能が損なわれない範囲内で、任意に変更可能である。
【図面の簡単な説明】
【００７６】
【図１】（ａ）は第１実施形態として例示したセラミックシートの斜視図、（ｂ）は  同セラミックシートの構造を示す分解図。
【図２】割れた状態のセラミック層を示す説明図。
【図３】（ａ）〜（ｄ）はセラミックシートの形成手順を示す説明図。
【図４】第２実施形態として例示したセラミックシートの断面図。
【図５】（ａ）は第３実施形態として例示したセラミックシートの斜視図、（ｂ）は同セラミックシートの使用状態を示す斜視図。
【図６】（ａ）は第４実施形態として例示したセラミックシートの斜視図、（ｂ）は同セラミックシートの使用状態を示す斜視図。
【図７】（ａ）は第５実施形態として例示したセラミックシートとＲＦＩＤアンテナ基板を示す斜視図、（ｂ）は第５実施形態として例示したセラミックシートの使用状態を示す斜視図、（ｃ）第５実施形態の変形例として例示したセラミックシートの使用状態を示す説明図。
【図８】（ａ）は第６実施形態として例示したアンテナの斜視図、（ｂ）は第７実施形態として例示したアンテナの斜視図。
【図９】（ａ）〜（ｃ）は第７実施形態の変形例として例示した磁心の断面図。
【符号の説明】
【００７７】
１，２１，３１，４１，５１，５８・・・セラミックシート、３・・・樹脂シート層、５・・・セラミック層、５ａ・・・セラミック小片、５ｂ・・・薄板状セラミック、２５，４５，４８・・・粘着層、２７・・・剥離紙、３７・・・帯状体、３８・・・粘着部、３５・・・フラットケーブル、５５・・・ＲＦＩＤアンテナ基板、５７・・・導電層、６１，７１・・・アンテナ、６２，７２，７３，７５，７７・・・磁心、６５・・・銅線。
【図１】
0004936391.tif 000002
【図３】
0004936391.tif 000003
【図４】
0004936391.tif 000004
【図５】
0004936391.tif 000005
【図６】
0004936391.tif 000006
【図７】
0004936391.tif 000007
【図８】
0004936391.tif 000008
【図９】
0004936391.tif 000009
【図２】
0004936391.tif 000010